(57)【要約】      （修正有）【課題】より均一な色を有するエラスタン糸並びにポリアミド糸及び／又は蛋白質糸を含む改良された延伸布の提供。【解決手段】布を含んでなる製品であって、該布が６０重量％以下のカチオン染色可能ポリウレタン弾性糸及び酸性染色可能糸を含んでなり、該布が丸編み、ワープニット、及び織物から選択され、好ましくは、酸性染色可能糸がポリアミド、絹、羊毛、モヘア、アンゴラ、アルパカ及びそれらの組み合わせよりなる群から選択される糸を含んでなる布製品。【選択図】なし【特許請求の範囲】
【請求項１】
布を含んでなる製品であって、該布がカチオン染色可能ポリウレタン弾性糸および酸性
染色可能糸を含んでなる製品。
【請求項２】
該布が丸編み、ワープニット、および織物から選択される構造を含む、請求項１の製品
。
【請求項３】
該酸性染色可能糸がポリアミド、絹、羊毛、モヘア、アンゴラ、アルパカおよびそれら
の組み合わせよりなる群から選択される、請求項１の製品。
【請求項４】
ａ−色、ｂ−色、およびＬ−値により測定される布の色がカチオン染色可能弾性糸を布
から除去することにより得られる値の１０％以内にある、請求項１の製品。
【請求項５】
布がカチオン染色可能機能を有するポリウレタン弾性糸を布の６０重量％より少ない量
で含む請求項４の製品。
【請求項６】
布が均一な色を有しそしてカチオン染色可能ポリウレタン弾性糸、酸性染色可能糸、カ
チオン染料、および酸性染料を含んでなるような布を含んでなる製品であって、該酸性染
色可能糸がポリアミド、蛋白質、およびそれらの組み合わせよりなる群から選択される製
品。
【請求項７】
（ａ）カチオン染色可能ポリウレタン糸および酸性染色可能糸を含んでなる布を準備し
、
（ｂ）該布をカチオン染料と接触させ、そして
（ｃ）該布を酸性染料と接触させる
ことを含んでなる布の製造方法であって、該布が均一な色を有する方法。
【発明の詳細な説明】
【技術分野】
【０００１】
発明の背景
発明の分野
カチオン染色可能機能を有するポリウレタン弾性糸および酸性染色可能糸から製造され
る布が包含される。布は別個の染料系を用いて製造される時に均一な色を有することがで
きる。
【背景技術】
【０００２】
関連技術の記述
エラスタン（スパンデックスとも称するセグメント化されたポリウレタン）を含有する
布は快適性、適合性、および形状保持性の認識された利点を有する。さらに、均一な色保
有を包含しうる専門的な見栄え外観を有する布を消費者が重んじることは明らかである。
布産業が処理に失敗した１つの問題はエラスタンの利点と均一な色との組み合わせにあり
、具体的には、エラスタンを例えばポリアミド（ナイロン）の如き相手繊維と同様な深さ
の色調に染色する能力にある。布におけるそして延伸状態に成型されたものを包含する編
み布におけるエラスタン含有量の増加につれて、この問題は増加する。編み布に関する両
方の場合ともに、編み構造における固有の伸びがより大きい布の延伸およびスパンデック
スを露呈するより大きい糸の移動を可能にする。商業界では、延伸布の断面において望ま
しくない方法で可視化され始めるというエラスタンの問題は一般的に「グリン・スルー（
ｇｒｉｎ  ｔｈｒｏｕｇｈ）」と称する。
【０００３】
エラスタンを相手糸、特にポリアミド、と共通の色調に染色できないことは、同種の染
料で染色するいずれか２種の化学的に別個な繊維の色調合わせに共通する数種の因子に関
連する。一例として、酸性染料はポリアミド、絹、および羊毛を染色するために使用され
、そしてさらにそれらはエラスタンを着色することも可能であるため、両方の繊維は「一
緒に」染まる。染料分子間の親和力および化学反応速度における差異並びに２種もしくは
それ以上の別個の繊維タイプの他に、色調の深さは糸の性質、例えばデシテックス、糸束
内のフィラメント当たりのデシテックス、および染色処理状態における繊維の熱性能、に
よっても影響を受けることは広く認識されている。
【０００４】
エラスタン機能の利点を均一な着色性と組み合わせるためのこれまでの試みは例えばＳ
ｅｌｌｅ他による特許文献１の如くポリアミドと共に普遍的に使用されている酸性染料タ
イプとの親和力およびエラスタンの色調の深さを改良するために試みられてきた。これら
の試みは、エラスタンと相手糸との間の物理的および染料吸収差異から生ずる色調適合性
と同じ欠点により影響を受ける（例えば、非特許文献１を参照のこと）。
【先行技術文献】
【特許文献】
【０００５】
【特許文献１】米国特許出願公開番号２００５／０１６５２００Ａ１
【非特許文献】
【０００６】
【非特許文献１】“Ｄｙｅｉｎｇ  ａｎｄ  Ｃｈｅｍｉｃａｌ  Ｔｅｃｈｎｏｌｏｇｙ  ｏｆ  Ｔｅｘｔｉｌｅ  Ｆｉｂｅｒｓ”５ｔｈ  ｅｄ．Ｂｙ  Ｅ．Ｒ．Ｔｒｏｔｍａｎ
【発明の概要】
【発明が解決しようとする課題】
【０００７】
従って、より均一な色を有するエラスタン糸並びにポリアミド糸および／または蛋白質
糸を含む改良された延伸布に関する要望が存在する。
【課題を解決するための手段】
【０００８】
発明の要旨
ある種の態様には、布がカチオン染色可能ポリウレタン弾性糸および酸性染色可能糸を
含むような布を含む製品がある。カチオン染色可能糸は引用することにより本発明の内容
となる日本のオペロンテックス・カンパニー・リミテッド（ＯＰＥＬＯＮＴＥＸ  ＣＯ．
，ＬＴＤ）の国際公開第２００８／０７５６０５号パンフレットに開示されているものか
ら選択される。
【０００９】
ある種の態様には、均一な色を有する製品がある。布はカチオン染色可能ポリウレタン
弾性糸、酸性染色可能糸、カチオン染料、および酸性染料を含み、酸性染色可能糸はポリ
アミド、蛋白質、およびそれらの組み合わせよりなる群から選択される。
【００１０】
他の態様には、
（ａ）カチオン染色可能ポリウレタン糸および酸性染色可能糸を含む布を準備し、
（ｂ）布をカチオン染料と接触させ、そして
（ｃ）布を酸性染料と接触させる
ことを含んでなる布の製造方法であって布が均一な色を有する方法がある。
【００１１】
発明の詳細な記述
驚くべきことに、国際公開第２００８／０７５６０５号パンフレットに開示されている
ようなカチオン染色可能機能を有するポリウレタン弾性糸と酸性染色機能を有する相手糸
との独特な組み合わせを含む布を製造することにより、エラスタン糸および酸性染色可能
糸を有する延伸布の欠点を克服しうることが見出された。
【００１２】
ここで使用される際には、スパンデックス、エラスタン、およびポリウレタン弾性糸の
用語は互換的に使用されておりそしてセグメント化されたポリウレタン弾性糸をさす。
【００１３】
カチオン染色可能ポリウレタン弾性糸および酸性染色可能相手糸は同一糸の中でまたは
別個に組み合わせて布の中に組み込むことができる。布は丸編み、ワープニット、および
織物を包含するいずれかの適当な構造に製造することができる。布が製造された後に、布
はカチオン染料および酸性染料で別個に処理される。布の所望する性質によって、カチオ
ン染料または酸性染料のいずれかを最初に適用できる。カチオン染色可能エラスタンを布
の中でいずれかの適量で使用して布に対して所望する延伸−回復性質を与えることができ
る。例えば、布は０より多い量ないし約６０重量％までのカチオン染色可能エラスタンを
含むことができる。
【００１４】
均一に着色された布を得るための他の適当な方法は、カチオン染色可能エラスタンおよ
び酸性染色可能相手糸を有する編物または織物布を製造することである。布を最初に酸性
染料と接触させて、カチオン染色可能エラスタンを全く染色しないかもしくはわずかだけ
染色するかまたは着色しない染料を使用して相手糸に所望する色調を得る。次に布をカチ
オン染料と接触させてエラスタンを染色する。布のエラスタン糸の染色は別個の段階でま
たは酸性染色可能相手糸が染色されるのと同じ染料浴において行うことができる。１つの
染料浴が使用される時には、酸性染料浴を相手糸の色調の合わせるようにエラスタンに固
有の化学性および繊維直径に関して特別に調節された代替染料処方（例えばカチオン染料
）と組み合わせる。
【００１５】
さらに、エラスタン糸が５００％まで延伸しそして色調外観が繊維直径に依存する場合
には、エラスタンの色深さを最適化して布の中での弛緩状態においてまたは延伸の具体的
な目標水準において相手糸に適合させることができる。
【００１６】
相手糸はいずれかの酸性染色可能糸を包含しうる。酸性染料で染色可能である繊維の例
はポリアミド類および蛋白質繊維を包含する。ポリアミド重合体は当該技術で既知である
。それらは一般的にジカルボン酸およびジアミンの縮合重合または通常は内部ラクタムか
ら誘導されるモノアミノモノカルボン酸の縮合により製造される。そのようなポリアミド
類の例は、それぞれヘキサメチレンジアミン−アジピン酸混合物およびε−カプロラクタ
ムから製造されるナイロン６，６またはナイロン−６である。他の繊維−形成性ポリアミ
ド類の例はナイロン−６／６，６共重合体、ナイロン−１１、ナイロン−１２である。蛋
白質繊維の例は絹、羊毛、モヘア、アンゴラ、およびアルパカを包含する。これらの繊維
の組み合わせを同一糸の中で使用することができまたは単一成分糸を布の中に組み込むこ
ともできる。
【００１７】
有用な酸性染料の例は色指数（Ｃ．Ｉ．）染料：アシッドイエロー２４、４０、５９、
１５９、１８４、２０４および２４６、アシッドオレンジ１４２および１５６、アシッド
レッド５０、５１、５２、１３８、１５１、２９９、３６１、３６２、アシッドグリーン
１０４および１０８、アシッドブルー１１３、１７１、１８５、１９３、２７７および３
２４、アシッドバイオレット９０、アシッドブラウン２９８、アシッドブラック５２、１
３１：１、１３２：１、１７２、１８７および１９４を包含する。有用な非−色指数染料
はラナセットブルー２Ｒ、ラナセットネイビーＲ、ラナセットレッドＧ、ラナセットレッ
ド２ＧＡ、ラナセットバイオレットＢ、ラナセットブラウンＢ、ブルコニルブリックレッ
ドＡＦ−３ｂ、ブルコニルルビンＡＦ−ＧＲ、ブルコニルオレンジＡＦ−３Ｒ、ブルコニ
ルグリーンＡＦ−Ｂ、ブルコニルブリリアントブルーＡＦ−Ｒ、ブルコニルロイヤルブル
ーＡＦ−Ｒ、ブルコニルブリリアントイエローＡＦ−４Ｇ、エリオニルレッドＡ−３Ｇ、
エリオニルブルーＲＬ２００、およびニランスレンブリリアントブルー２ＲＦＦを包含す
る。
【００１８】
カチオン染料を包含する他の有用な染料は当該技術で既知でありそして国際公開第２０
０８／０７５６０５号パンフレットに開示されている。
【００１９】
色測定は布上でデータカラー・スペクトラフラッシュ（Ｄａｔａｃｏｌｏｒ  Ｓｐｅｃ
ｔｒａｆｌａｓｈ）モデルＳＦ−３００比色計（ニュージャージー州、ローレンスビルの
データカラー・インターナショナル（Ｄａｔａｃｏｌｏｒ  Ｉｎｔｅｒｎａｔｉｏｎａｌ
））を用いてＤ６５／１０度光源を使用して行われる。測定はＣＩＥＬＡＢのＬ＊ａ＊ｂ
＊色空間の基準色座標を使用する“Ｃｏｍｍｉｓｓｉｏｎ  Ｉｎｔｅｒｎａｔｉｏｎａｌ
ｅ  ｄｅ  Ｌ’Ｅｃｌａｉｒａｇｅ”（パリ、フランス）（照明に関する国際協会（Ｉｎ
ｔｅｒｎａｔｉｏｎａｌ  Ｓｏｃｉｅｔｙ  ｆｏｒ  Ｉｌｌｕｍｉｎａｔｉｏｎ／Ｌｉｇ
ｈｔｉｎｇ））（“ＣＩＥ”）により公表された国際基準色測定方法を使用して報告され
、「Ｌ」は明度座標を示し、「ａ」は赤色／緑色座標を示し（＋ａは赤色を示しそして−
ａは緑色を示し）、そして「ｂ」は黄色／青色座標を示す（＋ｂは黄色を示しそして−ｂ
は青色を示す）。Ｌ＊、ａ＊、およびｂ＊座標の間の差異を用いることにより、２つの試
料間の合計色差異である△Ｅが得られる。布の均一な色は、ａ−色、ｂ−色、およびＬ−
値により測定される布の色がカチオン染色可能弾性糸を布から除去することにより得られ
る値の１０％以内にある場合を包含する。
【００２０】
・一般的処理条件
・製造
・８５−１１５Ｃの範囲にあるオートクレーブ温度において予備−水蒸気処理されたズボ
ンまたは肌着を使用して肌着寸法を安定化させそしてその後の湿潤処理における折り目を
最少化することができる。
・特にＬＹＣＲＡ（Ｒ）繊維配合物に関する開放幅布安定化は１６０−２００Ｃの乾燥熱
ステンター設定において６０−４５秒間にわたり行うことができる。布品質によって、パ
ッド中で酸化防止剤保護を使用して予備設定中のポリアミドのアミン端部基／染料部位を
保護することができる。
（商業例２−３％のスパンスクール・スパーク・タナテックス（Ｓｐａｎｓｃｏｕｒ  Ｓ
ｐａｒｋ  Ｔａｎａｔｅｘ））
・精錬
・１−２ｇ／ｌの非イオン性洗剤
・２０分間にわたる７０−８０Ｃの１−２ｇ／ｌのソーダ
【００２１】
・単一浴２段階方法
・一様な色調の色効果はアニオンおよびカチオン染料の組み合わせに基づくため、単一浴
染色を変更して２種の染料タイプの別個の枯渇を容易にすることが重要である。
・カチオン染料はアニオン染料より速く染み込みそして染料浴に対して最初に可能最低温
度においてカチオン均染剤と共に適用されるべきである。４０−７０Ｃにおける１０−３
０分間にわたるその後の処理が実質的な枯渇を達成するであろう。４０Ｃに逆に冷却した
後に、酸性染料の適用が次に上昇で３０−６０分にわたる１ｃ／分〜９８ｃの染料でより
安全委管理される上昇でありうる。
【００２２】
・二浴方法。
単一浴方法で記述された通りにしてカチオン染料をスパンデックスに適用し、逆に冷却
しそしてすすぎ、次に酸性染料を第二浴の中でポリアミドに適用し、これは非常に濃い色
調には好ましく、そこでは染料沈殿、すなわち酸性染料が加えられる時に染料の沈殿を生
ずる染料浴中に残存する繊維上で枯渇されないカチオン染料、の危険性がありうる。
【００２３】
染色工程管理
・一定のｐＨによる染色は色調および色再現性における最良の均衡を確実にするであろう
が、酸ドナーを使用することができる。
・一定のｐＨ６．５−７．０が最適であろうが、時には染料枯渇を達成するためにｐＨ４
．５−５．５への下方調整が必要となろう。残存精錬アルカリからのスパンデックスへの
急速な染み込みを回避するためにカチオン染料の添加前にｐＨを設定することが重要であ
る。
・スパンデックス上のカチオン染料の改良された均染性および泳動は０．１％のＴｉｎｅ
ｇａｌ  ＭＲ（ハンツマン（Ｈｕｎｔｓｍａｎ））の染浴への同時添加により達成できる
。この製品はさらに容易に発泡する可能性がありそしてそのために１リットル当たり０．
５ｍｌのＡｐｈｒｏｇｅｎｅ  ＮＳ（ユニクエマ（Ｕｎｉｑｅｍａ）からの非シリコーン
発泡防止剤）の追加適用が役立ちうる。
・グラウバー塩はスパンデックス上のカチオン染料を妨害しそして均染性も改良する。
・０．２５％レベルにおける非イオン性抗沈殿剤であるＵｎｉｐｅｒｏｌ  ＫＡ（バスフ
（ＢＡＳＦ））は単一浴染色適用における沈殿の危険性を減じうる。発泡が問題である場
合には、両性剤であるＡｌｂｅｇａｌ  Ａ（ハンツマン）を使用することができる。